Source: https://patents.google.com/patent/JP5105274B2/en
Timestamp: 2019-04-20 01:33:44
Document Index: 392691590

Matched Legal Cases: ['Application No. 2002', 'application No. 2002', 'Application No. 2003', 'Application No. 2002', 'Application No. 2002', 'Application No. 2003']

JP5105274B2 - Biocompatible crosslinked gel - Google Patents
JP5105274B2
JP5105274B2 JP2006551875A JP2006551875A JP5105274B2 JP 5105274 B2 JP5105274 B2 JP 5105274B2 JP 2006551875 A JP2006551875 A JP 2006551875A JP 2006551875 A JP2006551875 A JP 2006551875A JP 5105274 B2 JP5105274 B2 JP 5105274B2
JP2006551875A
JP2007520612A (en
ハーミット，ローレンス
ベノイト，オリビエ
アンタイス エス．エイ．
2005-01-31 Application filed by アンタイス エス．エイ． filed Critical アンタイス エス．エイ．
2005-01-31 Priority to PCT/FR2005/000197 priority patent/WO2005085329A1/en
2007-07-26 Publication of JP2007520612A publication Critical patent/JP2007520612A/en
2012-12-26 Publication of JP5105274B2 publication Critical patent/JP5105274B2/en
本発明は、生体適合性架橋ゲルの製造方法、前記ゲル及び少なくとも１種の分散された有効成分を含むマトリックスを構成するための、又は生物組織を分離、置換又は充填するための、又は前記組織の容量を増加させるための、あるいは生体液を補充又は置換するための前記ゲルの使用に関する。 The present invention relates to a method for producing a biocompatible crosslinked gel, the gel and for forming a matrix containing at least one dispersed active ingredient, or a biological tissue separation, for replacing or filling, or tissue for increasing the capacity, or the use of said gel to replenish or replace a biological fluid.
組織容量の増加は、治療用途及び美容用途の両方の場合において望まれ得る。 Increase in tissue volume may be desirable in the case of both therapeutic and cosmetic applications. それは、恒久的な又は生体分解性の生成物ベースの粘弾性溶液を生物組織中に導入することによって行われ得る。 It can be done by introducing a permanent or biodegradable products based viscoelastic solution into the biological tissue.
恒久的な又は生体分解性の生成物ベースの粘弾性溶液の注入はまた、生体液の置換も想定される。 Injection of permanent or biodegradable products based viscoelastic solution also replacement of biological fluid are also contemplated.
例えば、それは、構成物質であるグリコサミノグリカンの量及び分子量の減少により、潤滑性及び衝撃吸収の軟骨保護機能をもはや果たさない関節症の患者の生来の滑液を置換するために使用される。 For example, it is used to replace the decrease in the amount and molecular weight of the glycosaminoglycan is a structural material, lubricity and natural synovial fluid of patients no longer fulfilled without arthropathy cartilage protection shock absorption . しかし、この粘弾性溶液は、生体分解性生成物で構成される場合、滑液嚢から急速に排出される。 However, the viscoelastic solution, when composed of a biodegradable product is rapidly discharged from the synovial sac.
他の治療用途の場合、この種の粘弾性溶液は、それらの機能を確実にするために容量を増すことを必要とする特定の組織のために使用される。 For other therapeutic applications, viscoelastic solution of this kind is used for the specific tissue which requires to increase the capacity in order to ensure their functionality. 例として、声帯、食道、括約筋又は尿道がある。 Examples are the vocal cords, the esophagus, sphincter or urethral.
美容用途の場合、この種の粘弾性溶液は、例えば、しわを埋めるために、傷跡を隠すために、又は唇のボリュームを増やすために使用される。 For cosmetic applications, the viscoelastic solutions of this kind, for example, to fill wrinkles, are used to increase to hide scars or lip volume. これらの粘弾性溶液の注入は、美顔整形手術より危険性が少なくかつ困難ではない簡単で明確な方法である。 Injection of these viscoelastic solutions is a clear way is easy to not less and difficult risk than facial plastic surgery.
恒久的な生成物ベースの粘弾性溶液の使用は、粘弾性溶液が注入される組織中に長期間とどまるという利点を有する。 The use of permanent products based viscoelastic solution has the advantage that remain long periods in tissue viscoelasticity solution is injected.
シリコーンの注入は長い間使用されてきた。 Injection of silicone has long been used. しかしながら、皮膚の小瘤及び潰瘍の発生を特徴とする、この方法の望ましくない長期間の影響が認められ、この方法は次第に見捨てられている。 However, wherein the generation of nodules and ulcers of the skin, was observed undesirable long term effects of this method, this method is abandoned gradually.
懸濁液状態の固体微粒子の注入はまた、組織の容量を恒久的に増加させる。 Injection of solid particulate suspension state is also permanently increase the volume of tissue. 米国特許第５，３４４，４５２号明細書は、１０μｍないし２００μｍの直径の小さい粒子により構成され、かつ非常に平滑な表面を有する微粉状固体の使用を開示している。 U.S. Patent No. 5,344,452 is to not 10μm is composed of small particles of diameter of 200 [mu] m, and discloses the use of finely divided solid having a very smooth surface. 市販品であるアーテコル（登録商標：Ａｒｔｅｃｏｌｌ）及びアーテプラスト（登録商標：Ａｒｔｅｐｌａｓｔ）は、コラーゲン溶液中のポリメタクリレート微小球の懸濁液により構成されている。 Is a commercial product Atekoru (R: Artecoll) and Ate Plast (TM: Arteplast) is constituted by a suspension of polymethacrylate microspheres of collagen solution.
欧州特許出願公開第１０９１７７５号明細書は、ヒアルロネート溶液中のメタクリレートヒドロゲルのフラグメントの懸濁液を提案している。 EP 1091775 Pat proposes a suspension of fragments of methacrylate hydrogel hyaluronate solution. シリコーン、セラミック、カーボン又は金属の粒子（米国特許第５，４５１，４０６号明細書、米国特許第５，７９２，４７８号明細書及び米国特許出願第２００２−１５１４６６号明細書）、及びポリテトラフルオロエチレンの、ガラス又は合成ポリマーのフラグメント（米国特許出願第２００２−０２５３４０号明細書）もまた使用されたが、結果は期待外れのものだった。 Silicone, ceramic, carbon or metal particles (U.S. Pat. No. 5,451,406, U.S. Pat. No. 5,792,478 and U.S. Patent Application No. 2002-151466), and polytetrafluoro ethylene, fragments of glass or synthetic polymers (U.S. Patent application No. 2002-025340) also have been used, the results were disappointing. つまり、生分解性懸濁液の溶液の生分解及び炎症反応を引き起こし得る残留フラグメントの移行のため、副反応が発生し得る。 In other words, for the transition of the residual fragments that may cause biodegradation and inflammatory reaction of a solution of biodegradable suspension, side reactions may occur. 更に、粒子が、粒子同士の凝集を生じさせ得る大き過ぎる直径又は不規則な形状を有する場合、細い針を通る粒子の注入は困難であり得る。 Furthermore, particles, if having a too large diameter or irregular shape can cause aggregation of particles, injection of the particles through a thin needle may be difficult. 更に、脆弱な粒子の注入は、それらの構造を損傷させ得り、そしてそれは隣接した細胞に接着せずに他の組織に移動する、又はマクロファージ及びリンパ系の他の構成要素により急速に消化される小さ過ぎる粒子の注入を導く。 Furthermore, injection of fragile particles, Tokuri to damage their structure, and it moves to other tissues without adhesion to adjacent cells, or are rapidly digested by other components of macrophages and lymphoid It leads to the injection of too small particles that.
一般的に言えば、これらの生成物の恒久的性質は以下のより大きな欠点を生じさせる：マクロファージの活性化のおそれ、肉芽腫の発生さえも導き得る炎症作用を引き起こし得る、前記生成物を構成する合成フラグメントの移行（米国特許第６，４３６，４２４号明細書。）。 Generally speaking, permanent nature of these products give rise to greater disadvantages of the following: possibility of activation of macrophages, can cause inflammation effect even occurrence of granulomas may also lead, forming the product migration of the synthetic fragment (U.S. Pat. No. 6,436,424.). これらの肉芽腫の治療は、ステロイド注入による治療処置又は切除術による外科治療を必要とするため、これらの治療は患者の健康又は生活の質に厳しい結果をもたらす。 Treatment of these granulomas, requires a surgical treatment with a therapeutic treatment or resection with steroids injection, these treatments result in severe consequences to the quality of health or life of a patient. 結果として、恒久的な生成物の副作用は、純粋な美的目的のためにこれらの生成物を使用することを思いとどまらせるほど非常に厄介である。 As a result, a side effect of permanent product is very troublesome enough to discourage the use of these products for purely aesthetic purposes. 更に、恒久的な生成物ベースの粘弾性溶液の注入は、修復が必要なときでも修復が可能でない。 Furthermore, infusion of permanent products based viscoelastic solutions, repair repair is not possible even when necessary.
生分解性材料として、コラーゲン又は架橋されたヒアルロン酸の懸濁液がある。 As biodegradable material, there is a suspension of collagen or crosslinked hyaluronic acid. コラーゲン社（Ｃｏｌｌａｇｅｎ Ｃｏｒｐｏｒａｔｉｏｎ）は、米国特許第４，５８２，６４０号明細書に開示される、グルタルアルデヒドで架橋されたコラーゲンをベースとする製剤を開発した。 Collagen Corporation (Collagen Corporation) is disclosed in U.S. Patent 4,582,640, we have developed a formulation based on collagen crosslinked with glutaraldehyde. しかしながら、この生成物は、注入されるところの組織において、マクロファージによって、又は、酵素又は化学作用によって急速に分解され、その後、リンパ系によって組織から排出される。 However, the product in the tissue where injected, by macrophages, or are rapidly degraded by enzymatic or chemical action, and is then discharged from the tissue by the lymphatic system.
米国特許第５，１３７，８７５号明細書は、ヒアルロン酸を含むコラーゲンの水性懸濁液又は溶液の使用を提案しているが、この生成物もまた、急速に消化され、そしてその後、リンパ系によって排出されるため、長期間処置用の溶液を構成し得ない。 U.S. Patent No. 5,137,875 proposes the use of an aqueous suspension or solution of collagen containing hyaluronic acid, the product also is rapidly digested, and then, the lymphatic system to be discharged by, not constitute a solution for a long time for the treatment. そのため、処置を繰り返す必要があるので、かなりのコストがかかり、かつ患者の生活の質が低下する。 Therefore, it is necessary to repeat the treatment, it takes a considerable cost, and reduced quality of life of the patient.
欧州特許第０４６６３００号明細書は、液相中に分散されたマトリックスからなる二相の粘弾性ゲルの注入を提案しているが、該二相は、動物起源の、架橋結合されており、そして抽出された高分子量のヒアルロネートであるヒラン（ｈｙａｌａｎ）からなる。 EP 0466300 proposes the injection of a viscoelastic gel in a two-phase consisting of dispersed matrix in the liquid phase, the two phases, of animal origin, has been crosslinked, and a hyaluronate of the extracted high molecular weight consisting of hylan (hyalan).
高分子量ポリマーの使用は、組織中に生分解性の粘弾性ゲルをより長くとどまらせることを可能にする。 The use of high molecular weight polymers, makes it possible to stay longer biodegradable viscoelastic gel into the tissue. この技術は、接合組織の細胞間マトリックスの低下を補充するためのヒラフォーム（登録商標：Ｈｙｌａｆｏｒｍ）又は関節炎の治療のための粘性補充生成物であるシンビスク（登録商標：Ｓｙｎｖｉｓｃ）等のいくつかの生成物を市場にもたらした。 This technique, Gila form (R: Hylaform) for replenishing the decrease in extracellular matrix of connective tissue or synvisc a viscosupplementation product for the treatment of arthritis (TM: Synvisc) Several such the product was brought to market.
二相生分解性生成物として、レスタイレーン（登録商標：Ｒｅｓｔｙｌａｎｅ）、マクロレーン（登録商標：Ｍａｃｒｏｌａｎｅ）、ペレーン（登録商標：Ｐｅｒｌａｎｅ）又はデュロレーン（登録商標：Ｄｕｒｏｌａｎｅ）、液相（架橋されていないヒアルロネート）及び高度に架橋されたヒアルロン酸からなる相により構成された他の二相組成物も言及され得る。 A two Aioi degradable products, less tie lane (TM: Restylane), Macro lane (TM: Macrolane), Peren (R: Perlane) or Deyuroren (R: Durolane), liquid phase (hyaluronic noncrosslinked other two-phase composition is constituted by a phase consisting of sulfonate) and highly crosslinked hyaluronic acid may also be mentioned. 組織の容量（顔、胸）の増加又は関節炎の治療に合わせたこれらの生成物は、Ｑ−Ｍｅｄ社所有のＮＡＳＨＡ技術に基づく。 Volume of tissue (facial, chest) increasing or these products tailored to the treatment of arthritis is based on NASHA technology Q-Med, Inc. owned. 特定の状況下における、二相生成物の使用は、合成ポリマーベースのゲルの使用と比べて、炎症反応又は肉芽腫の発生が少ししか観られないとしても、炎症反応を誘発し得るか、又は肉芽腫の発生さえも引き起こし得ることも知られている（ラエスクケ Ｋ．Ｂｉｏｃｏｍｐａｔｉｂｉｌｉｔｙ ｏｆ ｍｉｃｒｏｐａｒｔｉｃｌｅｓ ｉｎｔｏ ｓｏｆｔ ｔｉｓｓｕｅｓ ｆｉｌｌｅｒｓ．Ｃｏｎｇｒｅｓｓ ｏｆ Ａｅｓｔｈｅｔｉｃ Ｍｅｄｉｃｉｎｅ ａｎｄ Ｄｅｒｍａｔｏｌｏｇｉｃ Ｓｕｒｇｅｒｙ，パリ，２００３年）。 Under certain circumstances, the use of two-phase product, as compared to the use of synthetic polymer based gels, or occurrence of inflammatory reaction or granuloma even not only seen little, may induce an inflammatory reaction, or even the occurrence of granulomas it is also known that also can cause (Raesukuke K.Biocompatibility of microparticles into soft tissues fillers.Congress of Aesthetic Medicine and Dermatologic Surgery, Paris, 2003). 更に、液相は非常に急速に排出され、そしてそれは、該液相の容量に相当する材料の損失を引き起こす。 Furthermore, the liquid phase is very rapidly eliminated, and it causes a loss of material corresponding to the volume of the liquid phase. 結果として、組織の容量の増加を求める場合、最初の注入後に、多くの修復が必要であり、そしてそれは使用者の生活の質を低下させる。 As a result, when determining the increase in the volume of tissue, after the first injection, it requires many repair, and it lowers the quality of life of the user.
最終的には、いくつかの単相の粘弾性ゲルが、ゲルにおける架橋量を均質化するために（米国特許出願第２００３−１４８９９５号明細書）、又はゲルの生分解性を制御するために（米国特許第４，９６３，６６６号明細書）、又はゲルの粘弾性を制御するために（米国特許第５，８２７，９３７号明細書）提案されている。 Finally, some of the single-phase viscoelastic gel, (U.S. Patent Application No. 2003-148995) in order to homogenize the amount of crosslinking in the gel, or to control the biodegradability of the gel (U.S. Pat. No. 4,963,666 Pat), or (U.S. Pat. No. 5,827,937) in order to control the viscoelasticity of the gel has been proposed. ポリマーの高い架橋度は、生分解性粘弾性ゲルが組織中に長くとどまることを可能にする。 High degree of crosslinking of the polymer enables the biodegradable viscoelastic gel remains longer in the tissue. しかしながら、このような高度に架橋されたポリマーを含むゲルの注入は、非常に困難である。 However, injection of the gel containing such highly crosslinked polymers are very difficult. 更に、このようなゲルの注入は、ポリマーの架橋されていない部位を機械的に脆くし、生化学的及び酵素的な攻撃をより受けやすくし、ゲルの急速な分解をうながす。 Moreover, injection of such gel is mechanically fragile the sites not cross-linked polymer, more susceptible to biochemical and enzymatic attack, encouraging rapid decomposition of the gel.
米国特許第５，３４４，４５２号明細書。 US Pat. No. 5,344,452. 欧州特許出願公開第１０９１７７５号明細書。 European Patent Application Publication No. 1091775. 米国特許第５，４５１，４０６号明細書。 US Pat. No. 5,451,406. 米国特許第５，７９２，４７８号明細書。 US Pat. No. 5,792,478. 米国特許出願第２００２−１５１４６６号明細書。 U.S. Patent Application No. 2002-151466. 米国特許出願第２００２−０２５３４０号明細書。 U.S. Patent Application No. 2002-025340. 米国特許第６，４３６，４２４号明細書。 US Pat. No. 6,436,424. 米国特許第４，５８２，６４０号明細書。 US Pat. No. 4,582,640. 米国特許第５，１３７，８７５号明細書。 US Pat. No. 5,137,875. 欧州特許第０４６６３００号明細書。 EP 0,466,300. 米国特許出願第２００３−１４８９９５号明細書 U.S. Patent Application No. 2003-148995 米国特許第４，９６３，６６６号明細書 US Pat. No. 4,963,666 米国特許第５，８２７，９３７号明細書 US Pat. No. 5,827,937
本発明は、その対象として、上記した欠点を解消し、その臨床治療の利用において使用し易いとい共に、その機能がもはや必要とされない場合、生体適合性架橋ゲルは消滅するものの、内科的及び外科的治療における投与回数を抑制するのに充分な寿命を有する生体適合性架橋ゲルを提案する。 The present invention has as its object to overcome the drawbacks mentioned above, in both have the easy to use in the use of clinical treatment, if that function is no longer required, although biocompatible crosslinked gel disappears, medical and surgical Suggest biocompatible crosslinked gel having a sufficient lifetime to suppress frequent administration in therapy.
このために、本発明の対象は、以下の工程、 For this, the subject of the present invention comprises the following steps,
ある量の架橋剤を添加することによって、所定量の、溶液状態の少なくとも１種の生体適合性ポリマーの架橋を開始させる工程、 By adding a quantity of crosslinking agent, the predetermined amount, the step of starting the crosslinking of at least one biocompatible polymer in solution,
前記量のポリマーを架橋反応させる工程、 Step of crosslinking the amount of polymer,
溶液状態のポリマーの総濃度を低下させるために、追加量の、５００，０００ダルトンより高分子量のポリマーを添加し、反応混合物を希釈する工程、及び架橋させる工程、及び、 In order to reduce the total concentration of the solution state polymer, the additional amount, the addition of high molecular weight polymers than 500,000 daltons, step diluting the reaction mixture, and the process is crosslinked and,
架橋剤を排出することによって架橋反応を停止させる工程を含む生体適合性架橋ゲルの製造方法である。 A method for producing a biocompatible crosslinked gel comprising the step of stopping the crosslinking reaction by discharging the crosslinking agent.
追加量のポリマーを添加する工程は、新しい反応部位を提供することを可能にする。 Adding an additional amount of polymer, makes it possible to provide a new reaction sites.
この方法は、単相で、多密度（ｐｏｌｙｄｅｎｓｉｆｉｅ）で、凝集性であり、注入可能という特徴を有すると共に、長期持続性を有する生体適合性架橋ゲルを得ることを可能とする。 This method is a single-phase, in the multi-density (polydensifie), are coherent, which has a feature that can be injected, it possible to obtain a biocompatible crosslinked gel having a long-lasting.
凝集性は、ゲルが再編され、広がらない又はバラバラにならない傾向にあることを意味する。 Cohesive gel is reorganized, which means that there is a tendency that not without or apart from spreading. そのため、凝集性は、ゲルが生体内において、高い適合性及び長期持続性を得ることを可能にする。 Therefore, cohesion, gel in vivo, making it possible to obtain high compatibility and long-lasting.
多密度は、ゲルそのものにおいてさえ架橋度にばらつきがあることを意味する。 Multi density means that there are variations in even degree of crosslinking in the gel itself. ゲルの多密度特性は、組成物が小さな径の針を通るという注入性の利点及びゲルが生体内においてあらゆる持続性を得ることを可能にする。 Multi density properties of the gel permits the injection of the advantages and gel that composition through a needle of small diameter on everything persistence in vivo.
単相特性は、炎症反応のおそれ及び肉芽腫の発生を低下させる。 Single phase behavior reduces the occurrence of risk and granulomatous inflammatory reaction.
ゲルの長期持続性の効果は、医学的な治療の間隔をあけることを可能とし、そしてそれにより患者の生活の質を改善する。 The effect of long-lasting gel, it possible to space the medical treatment, and thereby improving the patient's quality of life.
本発明の実施に従って得られるこのような凝集性の多密度単相ゲルは、注入が容易であり、かつ架橋量がゲル内において均一であるところの同様の組成の単相ゲルよりも長期間生体内にとどまるこことができるという特徴を有する。 Such aggregation of the multi-density single-phase gel obtained according to the present invention, injection is easy, and cross-linking amount of long-term production than single-phase gel having the same composition where uniform in the gel It has a characteristic that it is possible this stay in the body.
本発明の特定の態様に従って、架橋を開始させる工程は、塩基性媒体中で行われる。 According to a particular aspect of the invention, the step of starting the crosslinking is carried out in basic medium.
本発明の他の態様に従って、架橋を開始させる工程は、酸媒体中で行われる。 In accordance with another aspect of the present invention, the step of starting the crosslinking is carried out in an acid medium.
本発明の変形に従って、追加量の架橋剤は、追加量のポリマーを添加する工程中に添加される。 According to a variant of the present invention, an additional amount of crosslinking agent is added during the step of adding a polymer of an additional amount.
好ましくは、架橋を停止させる工程は、透析によって行われる。 Preferably, the step of stopping the crosslinking is carried out by dialysis. 透析は、反応の最終停止を確実にする。 Dialysis ensures final stop of the reaction. それは、架橋剤及び反応しなかった短いポリマー鎖を排出する。 It discharges the short polymer chains that did not cross-linking agent and reaction.
望ましくは、ポリマーは天然由来のものである。 Desirably, the polymer is derived from nature. 天然由来のポリマーの使用は、より良好な生体適合性を可能にする。 Use of polymers of natural origin allows for better biocompatibility. つまり、天然由来のポリマーの使用は、炎症反応のおそれを少なくする。 In other words, the use of naturally derived polymers, to reduce the risk of inflammatory reaction.
好ましくは、天然由来のポリマーは、ヒアルロン酸、コンドロイチン硫酸、ケラタン、ケラタン硫酸、ヘパリン、ヘパリン硫酸、セルロース及びその誘導体、アルギネート、キサンタン、カラギニン、タンパク質又は核酸からなる群から選択される化合物である。 Preferably, polymers of natural origin are hyaluronic acid, chondroitin sulfate, keratan, keratan sulfate, heparin, heparin sulfate, cellulose and its derivatives, alginates, xanthan, carrageenan, a compound selected from the group consisting of proteins or nucleic acids.
更により望ましくは、少なくとも１種の天然由来のポリマーは、セルロース及びその誘導体、アルギネート、キサンタン、カラギニンからなる群から選択される人体中に生来存在しないポリマー、ヒアルロン酸、コンドロイチン硫酸、ケラタン、ケラタン硫酸、ヘパリン、ヘパリン硫酸、タンパク質又は核酸からなる群から選択される人体中に生来存在する少なくとも１種のポリマーで架橋されたポリマーである。 Even more desirably, at least one naturally derived polymer is cellulose and its derivatives, alginates, xanthan, polymer not naturally present in the human body selected from the group consisting of carrageenin, hyaluronic acid, chondroitin sulfate, keratan, keratan sulfate , heparin is a polymer crosslinked with at least one polymer naturally present in the human body selected from the group consisting of heparin sulfate, a protein or nucleic acid.
望ましくは、架橋剤は、エポキシ、エピハロヒドリン及びジビニルスルホンからなる化合物群から選択される生体多官能性分子である。 Desirably, the crosslinking agent, an epoxy, a biological polyfunctional molecule selected from the group of compounds consisting of epihalohydrins and divinyl sulfone.
本発明はまた、上記の方法によって製造されるゲルも対象とする。 The present invention is also directed to gels produced by the above method.
好ましくは、ゲルは、少なくとも１種の分散された有効成分を含むマトリックスを構成する。 Preferably, the gel constitutes a matrix comprising at least one dispersed active ingredient. その後、ゲルは、液体から前記有効成分を連続的に放出させるベクター又はそれが注入されるところの生物組織として使用され得る。 Thereafter, the gel, the active ingredient vectors is continuously released or it may be used as a biological tissue where it is injected from the liquid.
最終的に、本発明は、生物組織を分離、置換又は充填するための、又は前記組織の容量を増加させるための、あるいは生体液を補充又は置換するためのゲルの使用をその対象とする。 Finally, the present invention provides a biological tissue separation, for replacing or filling, or the for increasing the capacity of the tissue, or the use of a gel to replenish or replace the biological fluid and its target.
本発明及び本発明の他の対象、詳細、特徴及び利点は、純粋に説明するための例であり、制限することを意図しない本発明の態様の詳細な説明の記載により、より良く理解され得り、かつより明白になり得る。 Other objects, details, features and advantages of the present invention and the present invention is an example for purely illustrative, the description of the detailed description of embodiments of the unintended present invention to limit, give better understood Ri, and it may become more apparent.
生体適合性架橋ゲルの製造方法は、以下の一連の工程、 Method for producing a biocompatible crosslinked gel, the following sequence of steps,
所定量の、溶液状態の少なくとも１種の生体適合性ポリマーの架橋を開始させる工程、 A predetermined amount of steps to initiate crosslinking of at least one biocompatible polymer in solution,
前記量のポリマーを架橋させる工程、 Step of crosslinking the amount of polymer,
溶液状態のポリマーの総濃度を低下させるために、追加量の、溶液状態の５００，０００ダルトンより高分子量のポリマーを添加し、反応混合物を希釈する工程、 In order to reduce the total concentration of the solution state polymer, the additional amount, the addition of high molecular weight polymers than 500,000 daltons in solution, diluting the reaction mixture step,
架橋させる工程、及び、 Step crosslinking and,
架橋剤を排出することによって架橋反応を停止させる工程を特徴とする。 A step of stopping the crosslinking reaction by discharging a crosslinking agent characterized.
架橋を開始させる工程は、ある量の、エポキシ、エピハロヒドリン及びジビニルスルホンからなる化合物群から選択される二官能性分子又は多官能性分子である架橋剤を添加することによって行われる。 Step of starting the crosslinking is carried out by adding an amount of an epoxy, a crosslinking agent is a difunctional molecule or polyfunctional molecule selected from the group of compounds consisting of epihalohydrins and divinyl sulfone. 好ましいエポキシは、１，４−ブタンジオールジグリシジルエーテル（また、１，４−ビス（２，３−エポキシプロポキシ）ブタンとも呼ばれる。）、１−（２，３−エポキシプロピル）−２，３−エポキシシクロヘキサン及び１，２−エタンジオールジグリシジルエーテルからなる群から選択される化合物である。 Preferred epoxies, 1,4-butanediol diglycidyl ether (also referred to as 1,4-bis (2,3-epoxypropoxy) butane.), 1- (2,3-epoxy propyl) -2,3 it is a compound selected from epoxy cyclohexane and the group consisting of 1,2-ethanediol diglycidyl ether.
本発明の特定の態様に従って、架橋を開始させる工程は塩基性媒体中で行われる。 According to a particular aspect of the invention, the step of starting the crosslinking is carried out in basic medium. 塩基性媒体中で行われる架橋反応は非常に安定したエーテル結合の形成を特徴とする。 Crosslinking reaction carried out in basic medium is characterized by very stable formation of an ether bond. エーテル化による架橋は、生体内におけるより長い持続性を可能にする。 Crosslinking by etherification permits a longer lasting than in vivo.
本発明の他の態様に従って、架橋を開始させる工程は酸媒体中で行われる。 In accordance with another aspect of the present invention, the step of starting the crosslinking is carried out in an acid medium. 酸媒体中で行われる架橋反応は、上記したエーテル結合よりも不安定なエステル結合の形成を特徴とする。 Crosslinking reactions performed in acid medium, characterized by the formation of a labile ester binding than an ether bond as described above. しかしながら、結合のより大きな不安定性はいくつかの利点を有し得る。 However, greater instability of binding may have several advantages. 特に、分散された有効成分を含むマトリックスとして使用されるこのようなゲルは、特定の用途においてより適当な前記有効成分の放出という他の動きが可能である。 In particular, such a gel to be used as a matrix containing dispersed active ingredient is capable of other movements of a more suitable the release of active ingredient in a particular application.
架橋反応は、ポリマー鎖同士の橋かけを確実にする反応である。 The crosslinking reaction is a reaction to ensure bridging between polymer chains. それは、架橋量の決定によって定量化され得る。 It can be quantified by determining the amount of crosslinking.
架橋量は、ポリマー鎖同士の橋かけを確実にする架橋剤のモル数とポリマー単位のモル数の比として定義される。 Crosslinking amount is defined as the ratio of the number of moles of moles of polymer units of the crosslinking agent to ensure bridging between polymer chains.
架橋は、好ましくは、２５℃ないし６０℃の温度範囲で行われる。 Crosslinking is preferably carried out at a temperature range from 25 ° C. 60 ° C..
架橋は、単一のポリマー又はポリマーの混合物を使用して行われ得る。 Crosslinking can be performed using a single polymer or mixture of polymers.
架橋反応に使用されるポリマーは、合成物であり得るが、好ましくは天然由来のものである。 Polymers used in the crosslinking reaction is may be a synthetic, preferably of natural origin. 天然由来のポリマーの使用は、より良好な生体適合性を可能にする。 Use of polymers of natural origin allows for better biocompatibility. つまり、天然由来のポリマーの使用は、炎症反応のおそれを少なくする。 In other words, the use of naturally derived polymers, to reduce the risk of inflammatory reaction.
好ましくは、上記した天然由来のポリマーが使用される。 Preferably, polymers of natural origin mentioned above is used.
しかしながら、本発明では、上記したポリマーに制限されず、様々な種類及び大きさのポリマーが使用され得ることが明らかである。 However, in the present invention is not limited to the polymers above, it is apparent that various types and sizes of polymers can be used.
追加量のポリマーを添加する工程は、溶液状態のポリマーの総濃度を低下させるような反応媒体の希釈によって行われる。 Adding an additional amount of the polymer is carried out by dilution of the reaction medium, such as reducing the total concentration of the solution state polymer.
これらの条件下で、ポリマー鎖は、最初に架橋されたゲル上に固定することによって、残りの架橋剤及び／又は添加された少量の架橋剤と反応し得る新たな架橋部位を有し、そして架橋剤の量が減少しているために、ポリマー鎖と架橋剤の間により少量の架橋が生じる。 Under these conditions, the polymer chains, by fixing on the first crosslinked gel has a new crosslinking site capable of reacting with the remaining cross-linking agent and / or added small amount of a crosslinking agent, and for the amount of the crosslinking agent is decreased, a small amount of cross-linking caused by between polymer chains and crosslinking agent.
最初の架橋工程中に形成されたゲルの鎖上の橋かけ数は、後者と添加された鎖間の橋かけ数及び添加された鎖間の橋かけ数よりも多い。 Bridges number multiplied on the first strand of gel formed during the crosslinking step is greater than crosslinking number between crosslinking rate and the added chain between chains added the latter. そのため、架橋度は、次第に少なく架橋される（架橋量が徐々に減少し、１％に達し得るところの）ゲルによって相互に連結された強い架橋中心（ｎｏｙａｕｘ ｆｏｒｔｅｍｅｎｔ ｒｅｔｉｃｕｌｅｓ）を構成する（例えば、２５％の架橋量を有する）最終ゲルにおいて不均一化する。 Therefore, degree of crosslinking, less and less is crosslinked constituting the (crosslinked amount gradually decreases, the first place may reach percent) strong crosslinked center connected to one another by gel (noyaux fortement reticules) (e.g., 25 % of a crosslinking amount) nonuniform in the final gel.
この特殊性は、ゲルが、多量の架橋を有することを可能にし、そしてそれにより、生体内において長期持続性を有し、凝集性（単一及び同様のゲル）があり、かつあらゆる種類の医療機器、特に細い針による注入が可能な優れた粘弾性をゲルに与える。 The particularity gel, it possible to have a large amount of cross-linking, and thereby has a long-lasting in vivo, there is cohesive (single and same gel), and any type of medical equipment, giving injected excellent viscoelasticity that can be a gel particularly by fine needle.
追加のポリマーの添加は、最初の架橋反応のいかなる進行度においても、好ましくは最初の架橋反応の７５％の進行度において行われる。 Adding additional polymer, in any progress of the initial cross-linking reaction is preferably carried out at 75% of the progression of the first crosslinking reaction.
この工程は、連続法又は不連続法でポリマーを添加することによって行われ得る。 This step can be carried out by the addition of polymer in a continuous process or a discontinuous process.
追加のポリマーは、５００，０００ダルトンより高分子量を有さなければならない。 Additional polymers must have a molecular weight than 500,000 Daltons. それらはまた、合成物又は天然由来のものであり得る。 They also can be of synthetic or natural origin. それらは、ポリマー混合物の形態で添加され得る。 They may be added in the form of polymer mixtures. それらは、天然由来のものであり得るか、又は、最初の架橋工程において使用されるものと同一又は異なるサイズのものであり得る。 They either may be of natural origin, or may be of one and the same or different sizes to be used in the initial cross-linking step. 望ましくは、添加される追加のポリマーは、最初に存在するポリマーよりも長い鎖で構成される。 Preferably, the additional polymer added is composed of longer chains than initially present polymer. これは、ゲルの外見上の機械構造を改善し、長鎖は短鎖よりも分解し難い。 This improves the mechanical structure of the apparent gel, long chain is hard to degradation than short.
従って、この方法は、単相で、多密度で、凝集性であり、注入可能という特徴を有すると共に、長期持続性を有する生体適合性架橋ゲルを得ることを可能とする。 Therefore, this method is a single-phase, in the multi-density, are coherent, which has a feature that can be injected, it possible to obtain a biocompatible crosslinked gel having a long-lasting.
本発明の特定の態様に従って、追加量の架橋剤は、追加量のポリマーを添加する工程中に添加される。 According to a particular aspect of the invention, an additional amount of crosslinking agent is added during the step of adding a polymer of an additional amount. 該架橋剤は、反応の開始時に使用されるものと同一又は異なる天然由来のものであり得る。 Crosslinking agents may be of the same or different natural origin to those used at the beginning of the reaction. それは、好ましくは、上記成分群から選択される。 It is preferably selected from the group of components. 添加量は、実質的には、最初の架橋において添加した量よりも少ない量である。 The addition amount, in effect, is an amount less than the amount added in the first bridge.
架橋反応を停止させる工程は、反応の最終停止を確実にする。 Step of stopping the crosslinking reaction ensures the final stopping of the reaction. それは、例えば、架橋剤及び反応しなかった短鎖ポリマーを排出することが可能な透析によって行われる。 It is carried out, for example, by dialysis capable of discharging a short chain polymer that did not cross-linking agent and reaction. 上述したように、このような試薬を含むゲルの注入は、これらの試薬が吸収困難な化学化合物であり、かつ非常に反応性であるため、炎症反応をもたらす。 As described above, the injection of the gel containing such reagents, because these reagents are difficult to chemical compounds absorbing, and is highly reactive, resulting in inflammatory response.
好ましくは、ゲルは、少なくとも１種の分散された有効成分を含むマトリックスを構成する。 Preferably, the gel constitutes a matrix comprising at least one dispersed active ingredient. その後、ゲルは、液体中に前記有効成分を連続的に放出することが可能なベクター又はそれが注入されるところの生物組織として使用される。 Thereafter, the gel, the active ingredient capable of continuously releases vector or it is used as a biological tissue where it is injected into the liquid. 有効成分は、薬理学的に有効な薬剤であり、例えば抗酸化剤であり得る。 Active ingredient is a pharmacologically active agent, for example, be an anti-oxidant. 有効成分はまた、様々な天然由来のものでもあり得る。 Active ingredients can also be be derived from various natural. 様々な天然由来の有効成分の混合物もまた、ゲル中に分散され得る。 Mixture of the active ingredient from various nature also be dispersed in the gel.
該ゲルは、好ましくは注入される。 The gel is preferably injected.
つまり、ゲルは、望ましくは、生物組織を分離、置換又は充填するために、又は、例えば治療用途において前記組織の容量を増加させるために（声帯の、食道の、括約筋の、尿道の又は他の組織の容量の増加）、又は美容目的において、しわを埋めるために、傷跡を隠すために、又は唇のボリュームを増やすために使用される。 That is, the gel is desirably separated biological tissue, in order to replace or fill, or, for example, to increase the capacity of the tissue in therapeutic applications (the vocal cords, the esophagus, sphincter, urethral or other increase in volume of the tissue), or in cosmetic purposes, to fill wrinkles, are used to increase to hide scars or lip volume.
それはまた、生体液、例えば生来の滑液を補充又は置換するためにも使用され得る。 It can also be used for biological fluid, to replenish or replace the example natural synovial fluid.
以下の実施例は、本発明を説明することを意図するものであり、本発明を制限することを意図したものではない。 The following examples are intended to illustrate the invention and are not intended to limit the present invention.
ヒアルロン酸１０ｇ（ＭＷ＝２×１０ 6ダルトン）を１％のＮａＯＨ溶液１００ｍＬに希釈した。 Hyaluronic acid 10g (MW = 2 × 10 6 daltons) was diluted to 1% NaOH solution 100 mL. ヒアルロン酸を、架橋前のこの工程によって水酸化させた。 Hyaluronic acid was hydroxylated by the process prior to crosslinking. その混合液を、透明な溶液が得られるまで均質化した。 The mixture was homogenized until a clear solution was obtained. その後、溶液に１，４−ブタンジオールジグリシジルエーテル（ＢＤＤＥ）４７０μＬを添加することによって、架橋反応を起こし、非酸素雰囲気中で、２５℃において１５時間混合した。 Then, by the addition of 1,4-butanediol diglycidyl ether (BDDE) 470μL solution, it undergoes a crosslinking reaction, in a non-oxygen atmosphere, and mixed for 15 hours at 25 ° C.. ｐＨを、１Ｍ ＨＣｌを用いて生理的なｐＨに再調整した。 The pH, readjusted to physiological pH with 1M HCl. 容量を、ｐＨ＝７の緩衝溶液を用いて４００ｍＬに調整した。 The volume was adjusted to 400mL using a buffer solution of pH = 7.
その後、得られたゲルを、ｐＨ＝７の緩衝溶液に対して２４時間透析した（再生セルロース、分離限界：ＭＷ＝６０ｋＤａ）（ゲルＩ）。 Thereafter, the resulting gel, pH = 7 24 hours dialyzed against buffer solution (regenerated cellulose, separation limit: MW = 60 kDa) (gel I).
該ゲルは、ヒアルロン酸の総含有率が２．５質量％であった。 The gel has a total content of hyaluronic acid was 2.5 wt%.
実施例２（比較例） Example 2 (Comparative Example)
より多量の架橋剤を添加したことを除いて、実施例１と同様の方法でゲルを製造した。 Except that the addition of higher amounts of crosslinking agent, were prepared gel in the same manner as in Example 1. ヒアルロン酸１０ｇ（ＭＷ＝２×１０ 6ダルトン）を１％のＮａＯＨ溶液１００ｍＬに希釈した。 Hyaluronic acid 10g (MW = 2 × 10 6 daltons) was diluted to 1% NaOH solution 100 mL. その混合液を、透明な溶液が得られるまで均質化した。 The mixture was homogenized until a clear solution was obtained. その後、溶液に１，４−ブタンジオールジグリシジルエーテル（ＢＤＤＥ）７６０μＬを添加し、非酸素雰囲気中で、２５℃において１５時間混合した。 Thereafter, the solution was added 1,4-butanediol diglycidyl ether (BDDE) 760μL, in a non-oxygen atmosphere, and mixed for 15 hours at 25 ° C.. ｐＨを、１Ｍ ＨＣｌを用いて生理的なｐＨに再調整した。 The pH, readjusted to physiological pH with 1M HCl. 容量を、ｐＨ＝７の緩衝溶液を用いて４００ｍＬに調整した。 The volume was adjusted to 400mL using a buffer solution of pH = 7.
その後、得られたゲルを、ｐＨ＝７の緩衝溶液に対して２４時間透析した（再生セルロース、分離限界：ＭＷ＝６０ｋＤａ）（ゲルＩＩ）。 Thereafter, the resulting gel was dialyzed for 24 hours against a buffer solution of pH = 7 (regenerated cellulose, separation limit: MW = 60kDa) (gel II).
実施例３（比較例） Example 3 (Comparative Example)
更に多量の架橋剤を添加したことを除いて、実施例１又は２と同様の方法でゲルを製造した。 Further except for adding a large amount of crosslinking agent, we were prepared gel in the same manner as in Example 1 or 2. ヒアルロン酸１０ｇ（ＭＷ＝２×１０ 6ダルトン）を１％のＮａＯＨ溶液１００ｍＬに希釈した。 Hyaluronic acid 10g (MW = 2 × 10 6 daltons) was diluted to 1% NaOH solution 100 mL. その混合液を、透明な溶液が得られるまで均質化した。 The mixture was homogenized until a clear solution was obtained. その後、溶液に１，４−ブタンジオールジグリシジルエーテル（ＢＤＤＥ）９５０μＬを添加し、非酸素雰囲気中で、２５℃において１５時間混合した。 Thereafter, the solution was added 1,4-butanediol diglycidyl ether (BDDE) 950, in a non-oxygen atmosphere, and mixed for 15 hours at 25 ° C.. ｐＨを、１Ｍ ＨＣｌを用いて生理的なｐＨに再調整した。 The pH, readjusted to physiological pH with 1M HCl. 容量を、ｐＨ＝７の緩衝溶液を用いて４００ｍＬに調整し、そして均質化した。 The volume was adjusted to 400mL using a buffer solution of pH = 7, and homogenized.
その後、得られたゲルを、ｐＨ＝７の緩衝溶液に対して２４時間透析した（再生セルロース、分離限界：ＭＷ＝６０ｋＤａ）（ゲルＩＩＩ）。 Thereafter, the resulting gel, pH = 7 24 hours dialyzed against buffer solution (regenerated cellulose, separation limit: MW = 60 kDa) (gel III).
実施例４（本発明に従った例） EXAMPLE 4 (Example according to the invention)
ヒアルロン酸１０ｇ（ＭＷ＝２×１０ 6ダルトン）を１％のＮａＯＨ溶液１００ｍＬに希釈した。 Hyaluronic acid 10g (MW = 2 × 10 6 daltons) was diluted to 1% NaOH solution 100 mL. その混合液を、透明な溶液が得られるまで均質化した。 The mixture was homogenized until a clear solution was obtained. １，４−ブタンジオールジグリシジルエーテル（ＢＤＤＥ）９５０μＬを添加することによって架橋反応を起こし、非酸素雰囲気中で、２５℃において９時間混合した。 Prompt a cross-linking reaction by adding 1,4-butanediol diglycidyl ether (BDDE) 950, in a non-oxygen atmosphere, and mixed for 9 hours at 25 ° C..
その後、容量をｐＨ＝１１の０．５％ヒアルロン酸溶液（ＭＷ＝２×１０ 6ダルトン）を用いて３００ｍＬに調整する間に追加のポリマーが添加された。 Thereafter, additional polymer during adjusted to 300mL with 0.5% hyaluronic acid solution pH = 11 (MW = 2 × 10 6 daltons) capacity was added. 反応を更に６時間続けた。 The reaction was continued for a further 6 hours. ｐＨを、１Ｍ ＨＣｌを用いて生理的なｐＨに再調整し、容量を４００ｍＬに調整した。 The pH, readjusted to physiological pH with 1M HCl, and adjusted the volume to 400 mL.
該溶液を均質化した。 The solution was homogenized.
その後、最終的な架橋反応を停止するために、得られたゲルを、ｐＨ＝７の緩衝溶液に対して２４時間透析した（再生セルロース、分離限界：ＭＷ＝６０ｋＤａ）（ゲルＩＶ）。 Thereafter, in order to stop the final crosslinking reaction, the resulting gel was dialyzed for 24 hours against a buffer solution of pH = 7 (regenerated cellulose, separation limit: MW = 60kDa) (gel IV).
この最後（実施例４）のゲルのみ本発明に従って製造されたものであり、３つ（実施例１〜３）の他のゲルは従来技術に従って製造されたもの、即ち均一な架橋を有するものである。 This last has been produced in accordance with the present invention alone gel (Example 4), the other gel three (Examples 1-3) are those produced according to the prior art, i.e. those having a uniform cross-linking is there.
該ゲルは、ヒアルロン酸の総含有率が２．７５質量％であった。 The gel has a total content of hyaluronic acid was 2.75 wt%.
実施例１ないし４のゲルについて、流動学的研究を行った。 For Examples 1 to 4 of the gel was performed rheological studies.
該研究は、ゲルの押出し力（Ｆ）の限界、即ち、ゲルが押出され得るところの力を測定することにある。 The study, the limit of the extrusion force of the gel (F), i.e., in measuring the force at which the gel can be extruded.
この研究を行うため、ゲルを直径２．５ｃｍのステンレス鋼製のシリンダーに入れ、直径０．２ｍｍの孔から押出した。 To perform this study, putting the gel into a stainless steel cylinder having a diameter of 2.5 cm, it was extruded from a hole with a diameter of 0.2 mm.
σ：典型的な偏差 σ: typical deviation
ゲルＩ、ＩＩ及びＩＩＩは、架橋量がゲル全体に渡って一定のゲルである。 Gel I, II and III, the amount of crosslinking is constant gel throughout the gel. ゲルＩＶのみ架橋量が不均一のゲルである。 Weight crosslinking Only gel IV is not uniform gel.
この方法は、まず、架橋剤の添加量の増加がより大きな押出し力の限界をもたらすこと（ＩないしＩＩＩのゲルから）、即ち、均一量の架橋を有するゲルにおいて、架橋量の増加と共に、ゲルを押出すために適用される力が増加することを示す。 This method, first, to bring the limit of increase larger extrusion force amount of the crosslinking agent (from I to III of the gel), i.e., in a gel having a uniform amount of crosslinking, with increasing amount of crosslinking, the gel shown that the force applied is increased to extrude.
２．７５質量％のヒアルロン酸を有するゲルＩＶ（本発明に従ったゲル）は、架橋量がより少量で均一な２．５質量％のヒアルロン酸を有するゲル（ゲルＩＩ）とほぼ同じくらい容易に注入され、かつ架橋量は同一だが均一な２．５質量％のヒアルロン酸を有するゲル（ゲルＩＩＩ）よりも容易に（１５％弱い力Ｆで）注入される。 Gel IV with a 2.75 mass% of hyaluronic acid (gel according to the present invention), a gel (gel II) crosslinking amount has smaller amounts in a uniform 2.5% of hyaluronic acid facilitate nearly as it is, and cross-linked amount injected into is easily (15% weak force F) injected than the gel (gel III) with but same uniform 2.5 mass% of hyaluronic acid.
結果として、この実施例は、高い架橋度を有し、それにより生体内に長期間とどまることができる架橋量が不均一な本発明に従ったゲルが、細い針型の機器により容易に押出され得ることを証明する。 As a result, this embodiment has a high degree of crosslinking, whereby a gel crosslinking amount can remain long time in living body according to inhomogeneous present invention are easily extruded by fine needle-type instrument to prove that get.
以下の逐次連続する工程、 The following successive sequential steps,
ａ）ある量の架橋剤を添加することによって、所定量の、溶液状態のヒアルロン酸の架橋反応を開始させる工程、 a) by adding the amount of crosslinking agent present, the step of starting the crosslinking reaction of the predetermined amount of, in solution hyaluronic acid,
ｂ）前記量のヒアルロン酸を架橋させる工程、 b) a step of crosslinking the hyaluronic acid said amount,
ｃ）溶液状態のヒアルロン酸の総濃度を低下させるために、追加量の、５００，０００ダルトンより高分子量の溶液状態のヒアルロン酸を添加し、反応混合物を希釈する工程、 process for reducing the total concentration of hyaluronic acid in c) a solution state, the additional amount, which is added hyaluronic acid in solution higher molecular weight 500,000 daltons, dilute the reaction mixture,
ｄ）架橋反応を継続させる工程、及び、 Step to continue d) crosslinking reaction and,
ｅ）架橋剤を排出することによって架橋反応を停止させる工程を含む生体適合性架橋多密度単相ゲルの製造方法。 Method for producing a biocompatible crosslinked multi density single-phase gel containing a step of stopping the crosslinking reaction by discharging e) cross-linking agent.
架橋反応を開始させる工程が、塩基性媒体中で行われることを特徴とする請求項１に記載の製造方法。 The process according to claim 1 the step of starting the crosslinking reaction, characterized in that it is carried out in basic medium.
架橋反応を開始させる工程が、酸媒体中で行われることを特徴とする請求項１に記載の方法。 The method of claim 1 step of starting the crosslinking reaction, characterized in that it is carried out in an acid medium.
追加量の架橋剤が、追加量のヒアルロン酸を添加する工程中に添加されることを特徴とする請求項１ないし３のいずれか１項に記載の方法。 Adding amount of the crosslinking agent A method according to any one of claims 1 to 3, characterized in that it is added during the step of adding the hyaluronic acid additional amount.
架橋反応を停止させる工程が、透析によって行われることを特徴とする請求項１に記載の方法。 The method of claim 1 the step of stopping the crosslinking reaction, characterized by being carried out by dialysis.
ヒアルロン酸が天然由来のものであることを特徴とする請求項１に記載の方法。 The method of claim 1, wherein the hyaluronic acid is derived from nature.
架橋剤がエポキシ、エピハロヒドリン及びジビニルスルホンからなる成分群から選択される二官能性分子又は多官能性分子であることを特徴とする請求項１に記載の方法。 The method of claim 1, wherein the crosslinking agent is an epoxy, difunctional molecule or polyfunctional molecule selected from the group of components consisting of epihalohydrins and divinyl sulfone.
請求項１ないし７のいずれか１項に記載の方法によって製造される生体適合性架橋多密度単相ゲル。 Claims 1 to 7 biocompatible crosslinked multi density single-phase gels are prepared by a method according to any one of.
少なくとも１種の分散された有効成分を含むゲルを構成することを特徴とする請求項８に記載のゲル。 Gel according to claim 8, characterized in that it constitutes a gel comprising at least one dispersed active ingredient.
生物組織を分離、置換又は充填するために使用される、又は前記組織の容量を増加させるために使用される、あるいは生体液を補充又は置換するために使用される、請求項８又は９に記載のゲル。 Separating the biological tissue, is used to replace or fill, or the is used to increase the capacity of the tissue or biological fluid is used to supplement or replace, according to claim 8 or 9 of the gel.
JP2006551875A 2004-02-03 2005-01-31 Biocompatible crosslinked gel Active JP5105274B2 (en)
PCT/FR2005/000197 WO2005085329A1 (en) 2004-02-03 2005-01-31 Biocompatible crosslinked gel
JP2007520612A JP2007520612A (en) 2007-07-26
JP5105274B2 true JP5105274B2 (en) 2012-12-26
JP2006551875A Active JP5105274B2 (en) 2004-02-03 2005-01-31 Biocompatible crosslinked gel
BR (1) BRPI0507294A (en)
KR20160025026A (en) * 2013-06-28 2016-03-07 갈데르마 소시에떼아노님 A process for preparing a cross-linked hyaluronic acid product
2005-01-31 BR BRPI0507294 patent/BRPI0507294A/en active IP Right Grant
CA2060223C (en) 1999-07-20 Injectable medical lubricating fluid composition and method of use
Tous et al. 2011 Influence of injectable hyaluronic acid hydrogel degradation behavior on infarction-induced ventricular remodeling
EP1711552B1 (en) 2010-11-24 Biocompatible crosslinked gel